(57)【特許請求の範囲】
【請求項１】
紫外線の作用により発色した状態となる発色成分を含有する記録層形成材料よりなる、可視光透過性を有する記録層上に、可視光透過性を有する紫外線遮光層が積層されてなる構成を有し、
前記記録層が、イエロー色を発色するイエロー発色構成層、マゼンタ色を発色するマゼンタ発色構成層およびシアン色を発色するシアン発色構成層のうちの少なくとも２つの発色構成層が積層されてなる多層構造を有し、当該記録層を構成する発色構成層を構成する発色成分が下記一般式（１Ａ）または下記一般式（２Ａ）で表わされる化合物よりなるジアリールエテン誘導体であることを特徴とする表示体。
【化１】
0004418819.tif 000012
〔式中、Ｒ1 およびＲ4 はアルコキシ基を示し、Ｒ2 およびＲ5 はそれぞれ独立に１価の基を示し、Ｒ3 およびＲ6 はそれぞれ独立に芳香族炭化水素環からなる基を示す。ＸおよびＹはそれぞれ独立に酸素原子、硫黄原子および炭素原子より選ばれた原子を示す。〕
【化２】
0004418819.tif 000013
〔式中、Ｒ1 およびＲ4 はアルコキシ基を示し、Ｒ3 およびＲ6 はそれぞれ独立に芳香族炭化水素環からなる基を示す。ＸおよびＹはそれぞれ独立に酸素原子、硫黄原子および炭素原子より選ばれた原子を示し、Ｚは炭素原子または窒素原子を示す。〕
【請求項２】
記録層を構成する発色成分が発色した状態から可視光の作用によって退色しないものであることを特徴とする請求項１に記載の表示体。
【請求項３】
記録層を構成する複数の発色構成層が同一波長を有する紫外線の作用によって発色した状態となる発色成分を含有してなるものであることを特徴とする請求項２に記載の表示体。
【請求項４】
記録層を構成する複数の発色構成層の各々が異なる波長を有する紫外線の作用によって発色した状態となる発色成分を含有してなるものであることを特徴とする請求項２に記載の表示体。
【請求項５】
記録層の一面に紫外線遮光層が積層され、当該記録層の他面に黒色を発色する黒色発色層よりなる黒色記録層が積層されてなる構成を有することを特徴とする請求項１〜請求項４のいずれかに記載の表示体。
【請求項６】
記録層の一面に紫外線遮光層が積層され、当該記録層の他面に不透明基材層が積層されてなる構成を有することを特徴とする請求項１〜請求項４のいずれかに記載の表示体。
【請求項７】
請求項１〜請求項６のいずれかに記載の表示体に情報を記録して表示するための表示方法であって、
前記表示体における記録層に対して可視光以上の波長を有するレーザー光を集光照射し、二光子吸収により情報を記録して表示することを特徴とする表示方法。
【請求項８】
請求項１〜請求項６のいずれかに記載の表示体に情報を記録して表示するための表示方法であって、
記録層を構成するイエロー発色構成層、マゼンタ発色構成層およびシアン発色構成層のいずれか１つの発色構成層に対して集光照射を行う工程を有することを特徴とする請求項７に記載の表示方法。
【請求項９】
請求項５に記載の表示体に情報を記録して表示するための表示方法であって、
前記表示体における黒色記録層に対して波長５００ｎｍ以上の光を照射することにより情報を記録して表示することを特徴とする表示方法。
【発明の詳細な説明】
【技術分野】
【０００１】
本発明は、表示体、およびこの表示体に情報を記録して表示するための表示方法に関する。
【背景技術】
【０００２】
本発明に係る先行文献としては、例えば下記の文献が挙げられる。
【０００３】
【特許文献１】特公昭６１−１１７７１号公報
【特許文献２】特公昭６１−４１３２０号公報
【特許文献３】特公昭６２−５９６６３号公報
【特許文献４】特開昭６１−１９２７３７号公報
【特許文献５】特公平２−４７３１４号公報
【特許文献６】特開平２−２５４７４３号公報
【特許文献７】特開２００２−２７３８３２号公報
【特許文献８】特開２００２−３０９１０４号公報
【特許文献９】特開２００３−２５５４８９号公報
【特許文献１０】特開２００３−３０８６３４号公報
【特許文献１１】特開２００３−６４３５４号公報
【特許文献１２】特開２０００−２５６６６３号公報
【特許文献１３】特開２００４−３９００９号公報
【０００４】
表示体としては、従来から、例えば自動車運転免許証、パスポート、健康保険証などの主として持ち主である個人を特定するための情報が記録されて表示される携帯型のものが用いられている。また、近年の情報化社会の拡大および高度化に伴って、持ち主である個人を特定するための情報が記録されて表示される、例えばクレジットカード、キャッシュカード、セキュリティーカードあるいは住民カードなどとして用いられると共に、或る人物を特定するための情報が記録されて表示されるのもの、磁気カードやＩＣカードのように記録される情報が書き換え可能であるもの、あるいはＩＣタグなどの特定生産ロット製品を特定するための情報が記録されて表示されるものなどとしても用いられている。
【０００５】
このように表示体が普及されるに伴って、表示体毎に個別に所望の情報を記録して表示することができたり、また多量の情報を記録して表示することのできるなどの利便性、および記録された情報の偽造、改竄や変質、毀損を防止することのできる高いセキュリティー性が求められている。
而して、特に紛失あるいは盗難などによって表示体が第三者の手に渡った場合に不正使用されることを防止する目的から、表示体に持ち主本人の顔情報が１つの情報として表示されるようになってきている。また、近年においては、ＩＴ化に伴い、個人認証における他人なりすましを防止する目的から、指紋、虹彩などの所謂バイオメトリックス情報が１つの情報として記録されたものが利用されはじめている。
【０００６】
このような携帯型のカードとして用いられているカード状の表示体としては、一般に、作製しようとする表示体の表面積の２倍以上の大きさを有するシート材に、当該表示体に対応する大きさのカード形成領域を複数区画し、これらの複数のカード形成領域の各々に対して、例えばオフセット印刷法やグラビア印刷法などによって同一の情報（以下、「共通情報」ともいう。）を記録した後、当該カード形成領域毎にシート材を裁断し、更に、得られた裁断体の各々に対して、その共通情報が記録された表面に、例えばシルク印刷法、インクジェット印刷法、昇華型熱転写印刷法などによって個別情報を記録し、その後、共通情報および個別情報が記録された表面（以下、「情報記録表面」ともいう。）を透明フィルムなどによってラミネート処理することによって製造されたものが広く用いられている。
しかしながら、このような構成の表示体においては、透明ラミネートフィルムを剥離することによって情報記録表面に記録されている個別情報を削り取って削除し、別の個別情報を新たに記録することなどの方法によって個別情報が改竄されてしまう可能性があり、十分なセキュリティー性が得られない、という問題がある。
【０００７】
また、最近においては、例えば各種キーボードにおけるキーの文字表示等に広く用いられている、赤外線あるいは可視光を吸収する特性を有するインクを含有した樹脂層を内部構成層として有する多層構造フィルムを情報記録部材として用い、この情報記録部材における当該樹脂層に対して赤外線レーザーあるいは可視光レーザーを照射して所望のパターンを形成する、いわゆるレーザーマーカー法（例えば、特許文献１〜特許文献８参照。）がカード状の表示体における個別情報の記録に利用され始めている。
このような表示体は、情報の記録がその内部に位置する樹脂層に対してなされるものであることから、記録された情報の偽造、改竄や変質、毀損を防止することのできる高いセキュリティー性は得られるものの、情報の表示を単色のみでしか行うことができないため、記録することのできる情報量が必ずしも十分ではなく、特に顔情報などの視認性に劣る、という問題がある。
【発明の開示】
【発明が解決しようとする課題】
【０００８】
本発明は、以上のような事情に基づいてなされたものであって、その目的は、優れた利便性を有すると共に、高いセキュリティー性を有する表示体、およびこの表示体に情報を記録して表示するための表示方法を提供することにある。
【課題を解決するための手段】
【０００９】
本発明の表示体は、紫外線の作用により発色した状態となる発色成分を含有する記録層形成材料よりなる、可視光透過性を有する記録層上に、可視光透過性を有する紫外線遮光層が積層されてなる構成を有し、
前記記録層が、イエロー色を発色するイエロー発色構成層、マゼンタ色を発色するマゼンタ発色構成層およびシアン色を発色するシアン発色構成層のうちの少なくとも２つの発色構成層が積層されてなる多層構造を有し、当該記録層を構成する発色構成層を構成する発色成分が下記一般式（１Ａ）または下記一般式（２Ａ）で表わされる化合物よりなるジアリールエテン誘導体であることを特徴とする。
【００１０】
本発明の表示体は、記録層を構成する発色成分が発色した状態から可視光の作用によって退色しないものであることを特徴とする。
【００１３】
本発明の表示体は、記録層を構成する複数の発色構成層が同一波長を有する紫外線の作用によって発色した状態となる発色成分を含有してなるものであってもよく、また、記録層を構成する複数の発色構成層の各々が異なる波長を有する紫外線の作用によって発色した状態となる発色成分を含有してなるものであってもよい。
【００１４】
本発明の表示体は、記録層の一面に紫外線遮光層が積層され、当該記録層の他面に黒色を発色する黒色発色層よりなる黒色記録層が積層されてなる構成を有することが好ましい。
【００１５】
本発明の表示体は、記録層の一面に紫外線遮光層が積層され、当該記録層の他面に不透明基材層が積層されてなる構成を有することが好ましい。
【００１６】
本発明の表示方法は、上記の表示体に情報を記録して表示するための表示方法であって、
前記表示体における記録層に対して可視光以上の波長を有するレーザー光を集光照射し、二光子吸収により情報を記録して表示することを特徴とする。
【００１７】
本発明の表示方法においては、記録層を構成するイエロー発色構成層、マゼンタ発色構成層およびシアン発色構成層のいずれか１つの発色構成層に対して集光照射を行う工程を有することが好ましい。
【００１９】
本発明の表示方法は、前記表示体における黒色発色層よりなる黒色記録層に対して波長５００ｎｍ以上の光を照射することにより情報を記録して表示することを特徴とする。
【発明の効果】
【００２０】
本発明の表示体によれば、記録層に対する情報の記録が当該記録層を構成する記録層形成材料中の発色成分を化学的に変化させることによってなされるものであるため、表示体毎に個別に所望の情報を記録して表示することができる利便性が得られると共に、記録された情報の偽造、改竄や変質、毀損を防止することができる高いセキュリティー性が得られる。
【００２１】
また、記録層を特定の多層構造を有するものとすることにより、情報をカラー表示することができるため、記録することのできる情報量が大きくなることから、優れた視認性、ひいては一層優れたセキュリティー性が得られる。
更に、記録層を特定の多層構造を有するものとすると共に、黒色発色層よりなる黒色記録層が積層されてなる構成とすることにより、情報をフルカラー表示することができるため、記録することのできる情報量が一層大きくなることから、一層優れた視認性、ひいては極めて優れたセキュリティー性が得られる。
【００２２】
本発明の表示方法によれば、上記の表示体に対して、当該表示体における記録層を構成する発色成分を化学的に変化させることによって情報を記録し、それを発色状態の変化として表示させることができる。
また、この表示方法によれば、記録層が多層構造を有するものであっても、当該記録層を構成する発色構成層の各々に対して所望の情報パターンを確実に形成することができるため、これら情報パターンに係る発色の組合せにより、所謂減法混色方式によって情報をフルカラー表示することもできる。
また、表示体が、黒色発色層よりなる黒色記録層を有するものであっても、当該黒色記録層に対する情報の記録に係る機構が記録層における情報の記録に係る機構と異なるものであることから、黒色発色層または記録層に対する情報パターンの形成操作に起因して、他の層に形成された情報パターンを変質させることがないため、情報を所望の状態に表示することができる。
【発明を実施するための最良の形態】
【００２３】
以下、本発明について詳細に説明する。
本発明の表示体は、紫外線の作用により発色した状態となる発色成分を含有する記録層形成材料よりなる、可視光透過性を有する記録層（以下、「特定記録層」ともいう。）上に、可視光透過性を有する紫外線遮光層が積層されてなる構成の積層体である。
本明細書中において、「紫外線」とは、波長２００〜４００ｎｍの光を示し、また、「可視光透過性」とは、可視光領域における全光線透過率が７０％以上である特性を示す。
【００２４】
本発明の表示体の好ましい態様としては、例えば下記（１）〜（３）の構成を有する表示体（以下、「特定表示体」ともいう。）が挙げられる。
【００２５】
（１）図１に示すように、不透明基材層９と、この不透明基材層９上に形成された特定記録層１と、当該特定記録層１の一面（図１における上面）に積層された紫外線遮光層２とにより構成され、当該特定記録層１が、イエロー色を発色するイエロー発色構成層、マゼンタ色を発色するマゼンタ発色構成層およびシアン色を発色するシアン発色構成層のいずれかのみよりなる単層構造を有する構成の表示体（以下、「特定単色表示体」ともいう。）。
（２）図２に示すように、不透明基材層９と、この不透明基材層９上に形成された特定記録層１と、当該特定記録層１の一面（図２における上面）に積層された紫外線遮光層２とにより構成され、当該特定記録層１が、イエロー発色構成層、マゼンタ発色構成層およびシアン発色構成層の少なくとも２つの発色構成層（図２においては２つの発色構成層１Ａ、１Ｂ）が積層されてなる多層構造を有する構成の表示体（以下、「特定多色表示体」ともいう。）。
（３）図３に示すように、不透明基材層９と、この不透明基材層９上に形成された特定記録層１と、特定記録層１の一面（図３における上面）に積層された紫外線遮光層２と、当該特定記録層１の他面（図３における下面）に積層された、黒色を発色する黒色発色層よりなる黒色記録層３とにより構成され、当該特定記録層１が、イエロー発色構成層、マゼンタ発色構成層およびシアン発色構成層の少なくとも１つの発色構成層（図３においては３つの発色構成層１Ａ、１Ｂ、１Ｃ）よりなる構造を有する構成の表示体（以下、「特定黒色表示体」ともいう。）。
【００２６】
特定表示体は、その厚みが０．１〜２ｍｍ（１００〜２０００μｍ）であることが好ましく、特に０．２〜１ｍｍ（２００〜１０００μｍ）であることが好ましい。
厚みが０．１ｍｍ未満である場合には、機械的強度が不足し、更に、後述する表示方法において、レーザー光の照射位置に係る当該特定表示体の厚み方向（図１〜３における上下方向）の位置決め精度が十分に得られなくなるおそれがあり、一方、厚みが２ｍｍ以上である場合には、後述する特定表示体をカード化する加工工程において、裁断処理の際に割れや欠けなどの欠陥が生じるおそれがある。  
【００２７】
また、特定表示体において、特定記録層を構成するイエロー発色構成層、マゼンタ発色構成層およびシアン発色構成層の厚みは、各々、１０〜５００μｍであることが好ましく、特に５０〜３００μｍであることが好ましい。
各発色構成層の厚みが１０μｍ未満である場合には、記録表示された情報に係るコントラストが不十分となり、また、後述する表示方法において、レーザー光の照射位置に係る当該特定表示体の厚み方向（図１〜３における上下方向）の位置決め精度が十分に得られなくなり、所望の情報を記録することができなくなるおそれがあり、一方、各発色構成層の厚みが５００μｍを超える場合には、特定表示体に所望の表示状態を得るために必要とされる発色成分の量が大きくなるために製造コストが高くなる。
【００２８】
特定表示体において、黒色記録層を構成する黒色発色層の厚みは、０．１〜０．３ｍｍ（１００〜３００μｍ）であることが好ましく、特に０．１５〜０．２ｍｍ（１５０〜２００μｍ）であることが好ましい。
【００２９】
特定表示体において、紫外線遮光層は、その厚みが制限されるものではなく、実質的に紫外線を遮断することのできるものであればよい。
【００３０】
また、不透明基材層は、その厚みが制限されるものではなく、実質的に透明でないものであればよいが、更に紫外線を遮断することのできるものであることが好ましい。
【００３１】
このような特定表示体には、例えばＩＣメモリー素子が備えられたＩＣメモリー層、例えばグラビア印刷法、オフセット印刷法、シルク印刷法など印刷法によって共通情報を記録するための被印刷層などの他の機能層が積層されていてもよく、また、その表面、具体的には、例えば紫外線遮光層の表面あるいは不透明基材層の表面などに、ハードコート層や反射防止層などが積層されたものであってもよい。
また、特定表示体には、当該特定表示体に表示されている情報を目視することに起因する目の疲れを緩和する作用が得られるとされる点から、その表面に、エンボス加工処理が施されていることが好ましい。
【００３２】
このような特定表示体の特定記録層における各発色構成層を構成する記録層形成材料（以下、「特定記録層形成材料」ともいう。）は、樹脂バインダーと、これに含有された発色成分とからなるものである。
なお、記録層形成材料は、必要に応じて、例えば離型剤、安定剤、酸化防止剤、強化剤などの添加物が添加されてなるものであってもよい。
【００３３】
樹脂バインダーとしては、透明性を有する樹脂が好ましく、例えばポリエチレン樹脂、アイオノマー樹脂、ポリプロピレン樹脂、ポリメチルペンテン樹脂、ポリエチレンテレフタレート樹脂、ポリシクロヘキサン−１，４−ジメチルテレフタレート（ＰＣＴ）樹脂、ポリブチレンテレフタレート樹脂、ポリエチレンナフタレート樹脂、ポリグリコール酸樹脂、ポリスチレン系樹脂、例えばＡＳ樹脂、ＡＢＳ樹脂、ＭＡＢＳ樹脂、ＡＡＳ樹脂等のゴム強化スチレン系樹脂、塩化ビニル系樹脂、ポリメチルメタクリル系樹脂、ポリカーボネート系樹脂、フェノール系樹脂、シクロオレフィン系樹脂や、アクリル系樹脂、ウレタン系樹脂、エポキシ系樹脂、ノルボルネン系樹脂、ポリアリレート樹脂、ポリイミド樹脂などが挙げられる。
これらは、単独でまたは２種以上を組み合わせて用いることができる。
【００３４】
この樹脂バインダーに対する発色成分の含有割合は、樹脂バインダー１００質量％に対して、０．１〜５質量％であることが好ましい。
【００３５】
発色成分としては、ジアリールエテン誘導体、フルギド誘導体、フェノキシナフタセン誘導体などが挙げられる。
これらの誘導体のうちでは、発色した状態から可視光の作用によって実質的に退色されることがない、また熱の作用によって変色しにくいという観点から、ジアリールエテン誘導体が好ましい。
【００３６】
具体的に、発色成分として好適に用いられるジアリールエテン誘導体としては、下記一般式（１Ａ）および一般式（２Ａ）で表される化合物が挙げられる。
【００３７】
【化１】
0004418819.tif 000002
【００３８】
〔式中、Ｒ1 およびＲ4 はアルコキシ基を示し、Ｒ2 、Ｒ3 、Ｒ5 およびＲ6 はそれぞれ独立に１価の基を示す。ＸおよびＹはそれぞれ独立に酸素原子、硫黄原子および炭素原子より選ばれた原子を示す。〕
【００３９】
【化２】
0004418819.tif 000003
【００４０】
〔式中、Ｒ1 およびＲ4 はアルコキシ基を示し、Ｒ3 およびＲ6 はそれぞれ独立に１価の基を示す。ＸおよびＹはそれぞれ独立に酸素原子、硫黄原子および炭素原子より選ばれた原子を示し、Ｚは炭素原子または窒素原子を示す。〕
【００４１】
一般式（１Ａ）および一般式（２Ａ）において、Ｒ3 およびＲ6 の各々は、ジアリールエテン構造の両ヘテロアリール環から当該Ｒ3 およびＲ6 へと共役が伸びている構造であることが好ましいことから、芳香族炭化水素環または芳香族複素環からなる基、あるいはポリエチレン基またはポリアセチレン基と、芳香族炭化水素環または芳香族複素環からなる基との複合基であることが好ましい。
また、一般式（１Ａ）において、Ｒ2 およびＲ5 の各々は、水素原子、アルキル基、アルコキシ基、ハロゲン原子、フッ化アルキル基、シアノ基、アリール基であることが好ましい。
【００４２】
この一般式（１Ａ）および一般式（２Ａ）に係るジアリールエテン誘導体の各々は、紫外線の作用により、当該一般式（１Ａ）および一般式（２Ａ）で示される無色の開環体から下記一般式（１Ｂ）および一般式（２Ｂ）で示される閉環体に変化し、発色状態とされる。  
一般式（１Ｂ）は、一般式（１Ａ）に係るジアリールエテン誘導体の閉環体であり、一方、一般式（２Ｂ）は、一般式（２Ａ）に係るジアリールエテン誘導体の閉環体である。
【００４３】
【化３】
0004418819.tif 000004
【００４４】
〔式中、Ｒ1 およびＲ4 はアルコキシ基を示し、Ｒ2 、Ｒ3 、Ｒ5 およびＲ6 はそれぞれ独立に１価の基を示す。ＸおよびＹはそれぞれ独立に酸素原子、硫黄原子および炭素原子より選ばれた原子を示す。〕
【００４５】
【化４】
0004418819.tif 000005
【００４６】
〔式中、Ｒ1 およびＲ4 はアルコキシ基を示し、Ｒ3 およびＲ6 はそれぞれ独立に１価の基を示す。ＸおよびＹはそれぞれ独立に酸素原子、硫黄原子および炭素原子より選ばれた原子を示し、Ｚは炭素原子または窒素原子を示す。〕
【００４７】
また、イエロー発色構成層を構成するための発色成分（以下、「イエロー発色成分」ともいう。）として用いられるジアリールエテン誘導体としては、下記一般式（３Ａ）で表される化合物が挙げられる。
この一般式（３Ａ）に係るジアリールエテン誘導体は、紫外線の作用によって下記一般式（３Ｂ）で表される閉環体に変化して発色状態とされる。
【００４８】
【化５】
0004418819.tif 000006
【００４９】
〔式中、Ｒ7 は置換基を有していてもよいフェニル基を示す。〕
【００５０】
【化６】
0004418819.tif 000007
【００５１】
〔式中、Ｒ7 は置換基を有していてもよいフェニル基を示す。〕
【００５２】
一般式（３Ａ）で表されるジアリールエテン誘導体の具体例としては、例えば１，２−ビス（５−メトキシ−２−フェニルオキサゾール−４−イル）ペルフルオロシクロペンテンなどが挙げられる。
これらは、単独でまたは２種以上を組み合わせて用いることができる。
【００５３】
また、マゼンタ発色構成層を構成するための発色成分（以下、「マゼンタ発色成分」ともいう。）として用いられるジアリールエテン誘導体としては、下記一般式（４Ａ）で表される化合物が挙げられる。
この一般式（４Ａ）に係るジアリールエテン誘導体は、紫外線の作用によって下記一般式（４Ｂ）で表される閉環体に変化して発色状態とされる。
【００５４】
【化７】
0004418819.tif 000008
【００５５】
〔式中、Ｒ7 は置換基を有していてもよいフェニル基を示す。〕
【００５６】
【化８】
0004418819.tif 000009
【００５７】
〔式中、Ｒ7 は置換基を有していてもよいフェニル基を示す。〕
【００５８】
一般式（４Ａ）で表されるジアリールエテン誘導体の具体例としては、例えば１，２−ビス（５−メトキシ−２−フェニルチアゾール−４−イル）ペルフルオロシクロペンテン、１，２−ビス（１−フェニル−４−メトキシ−３−チアゾイル）ペルフルオロシクロペンテン、１，２−ビス（１−（１’−メトキシフェニル）−４−メトキシ−３−チアゾイル）ペルフルオロシクロペンテンなどが挙げられる。
これらは、単独でまたは２種以上を組み合わせて用いることができる。
【００５９】
また、シアン発色構成層を構成するための発色成分（以下、「シアン発色成分」ともいう。）として用いられるジアリールエテン誘導体としては、下記一般式（５Ａ）で表される化合物が挙げられる。
この一般式（５Ａ）に係るジアリールエテン誘導体は、紫外線の作用によって下記一般式（５Ｂ）で表される閉環体に変化して発色状態とされる。
【００６０】
【化９】
0004418819.tif 000010
【００６１】
〔式中、Ｒ7 は置換基を有していてもよいフェニル基を示す。〕
【００６２】
【化１０】
0004418819.tif 000011
【００６３】
〔式中、Ｒ7 は置換基を有していてもよいフェニル基を示す。〕
【００６４】
一般式（５Ａ）で表されるジアリールエテン誘導体の具体例としては、例えば１，２−ビス（２−メトキシ−５−フェニルチオフェン−３−イル）ペルフルオロシクロペンテン、１，２−ビス（５−フェニル−２−メトキシ−３−チエニル）ペルフルオロシクロペンテン、１，２−ビス（５−（１’−メトキシフェニル）−２−メトキシ−４−チエニル）ペルフルオロシクロペンテンなどが挙げられる。
これらは、単独でまたは２種以上を組み合わせて用いることができる。
【００６５】
紫外線遮光層としては、可視光透過性を有すると共に、特定記録層に紫外線が照射されることによって当該特定記録層を構成する発色成分が化学的に変化して発色した状態となることを防止する紫外線遮光機能を有するものであれば特に限定されるものではなく、例えば紫外線吸収性を含有する材料よりなるフィルム、紫外線吸収剤が含有されたコーティング剤がコートされてなるフィルムなどを用いることができる。また、特定記録層の表面に直接的に紫外線吸収剤が含有されたコーティング剤よりなるコーティング膜を形成し、これを紫外線遮光層とすることもでき、あるいは特定記録層の表面に直接的に紫外線吸収剤を蒸着法などによって蒸着し、得られた蒸着膜を紫外線遮光層とすることもできる。
【００６６】
紫外線吸収性を有する材料よりなるフィルムを構成する当該材料としては、例えば樹脂バインダーと、これに含有された紫外線吸収剤とよりなるものが挙げられる。
【００６７】
紫外線吸収剤としては、例えば酸化亜鉛、酸化チタンなどよりなる超微粒子等の無機系の紫外線吸収剤、あるいはベンゾトリアゾール系、トリアジン系、ベンゾフェノン系等の有機系の紫外線吸収剤などを用いることができる。
【００６８】
また、紫外線吸収剤が含有されてなる構成のコーティング剤としては、例えばアクリルエマルジョン、あるいは低分子量の熱硬化型のウレタンアクリレートおよび触媒などからなるコーティング液と、紫外線吸収剤とを湿式分散混合法によって混合したものを用いることができる。
【００６９】
紫外線遮光層においては、紫外線遮光率が９０％以上であることが好ましく、更に９５％以上であることが好ましく、特に９８％以上であることが好ましい。
ここに、紫外線遮光率が９０％未満である場合には、紫外線遮光層に十分な紫外線遮光機能が得られず、特定表示体における情報が記録表示されている部分以外の部分が発色し、情報の識別性が低下するおそれがある。
【００７０】
黒色記録層は、可視光などのレーザー光の作用により黒色に発色した状態となるエネルギー吸収体よりなる発色成分（以下、「黒発色成分」ともいう。）を含有する黒色記録層形成材料よりなるものであり、この黒色記録層は、情報が記録されて表示されていない状態において実質的に透明でないものは、不透明基材層としても兼用することもでき、更に、紫外線吸収剤が含有されているものは、紫外線遮光層として兼用することもできる。
また、この黒色記録層には、後述する方法によって情報が記録表示されるべき領域以外の領域に、例えばグラビア印刷法、オフセット印刷法、シルク印刷法などの種々の印刷法によって情報（通常、共通情報）を記録することもできる。
【００７１】
この黒色記録層を構成する黒色記録層形成材料は、樹脂バインダーと、これに含有された黒発色成分とよりなるものである。
なお、黒色記録層形成材料は、必要に応じて、例えば離型剤、安定剤、酸化防止剤、強化剤などの添加物が添加されてなるものであってもよい。
【００７２】
樹脂バインダーとしては、特定記録層形成材料を構成する樹脂バインダーとして例示したものが挙げられる。
これらは、単独でまたは２種以上を組み合わせて用いることができる。
【００７３】
この樹脂バインダーに対する黒発色成分の含有割合は、樹脂バインダー１００質量％に対して、０．５〜７質量％であることが好ましく、特に１〜５質量％であることが好ましい。
黒発色成分の含有割合が０．５質量％未満である場合には、黒色記録層を不透明基材層として兼用するために必要とされる不透明性を十分に得ることができず、一方、黒発色成分の含有割合が７質量％を超える場合には、黒色記録層の光線透過率が５０％未満となることから、十分な発色性が得られなくなるおそれがある。
【００７４】
黒発色成分としては、カーボンブラック、酸化チタン、酸化亜鉛（亜鉛華）等の金属酸化物、硫化亜鉛等の金属硫化物、炭酸カルシウム等の炭酸塩、ケイ酸マグネシウム、タルク等の金属ケイ酸塩などが挙げられる。
これらは、単独でまたは２種以上を組み合わせて用いることができる。
【００７５】
ここに、カーボンブラックとしては、平均粒子径が１２〜１２５ｎｍであってジブチルテレフタレート吸油量が６０〜１７０ｍＬ／１００ｇであるものを用いることが好ましい。
【００７６】
黒発色成分の好ましい具体例としては、カーボンブラックと、酸化チタン、硫化亜鉛およびケイ酸マグネシウムのうちの１種または２種以上を組み合わせたもの（以下、「特定無機物」ともいう。）との混合物が挙げられ、その混合比（カーボンブラック：特定無機物）は、０．０００９〜０．００１２：０．８〜１．３であることが好ましく、特に０．００１：１．０であることが好ましい。
【００７７】
不透明基材層は、特定記録層および黒色記録層における発色を際立たせ、また、情報が記録されている特定記録層に紫外線が照射されることによって当該特定記録層を構成する発色成分が化学的に変化して発色した状態となることを抑制する機能を有するものであり、例えば白紙のようにその全体が白色を呈しているものであることが好ましい。
また、この不透明基材層には、例えばグラビア印刷法、オフセット印刷法、シルク印刷法などの種々の印刷法によって情報（通常、共通情報）を記録することもできる。
【００７８】
不透明基材層を構成する不透明層形成材料は、樹脂バインダーと、これに含有された不透明化剤とよりなるものである。
なお、不透明基材層形成材料は、必要に応じて、例えば離型剤、安定剤、酸化防止剤、強化剤などの添加物が添加されてなるものであってもよい。
【００７９】
樹脂バインダーとしては、特定記録層形成材料を構成する樹脂バインダーとして例示したものが挙げられる。
これらは、単独でまたは２種以上を組み合わせて用いることができる。
【００８０】
この樹脂バインダーに対する不透明化剤の含有割合は、樹脂バインダー１００質量％の対して、５〜３０質量％であることが好ましい。
不透明化剤の含有割合が５質量％未満である場合には、必要とされる不透明性を十分に得ることができず、一方、不透明化剤の含有割合が３０質量％を超える場合には、柔軟性が低下して脆くなり、また製造コストが高くなる。
【００８１】
不透明化剤としては、シリカ、炭酸カルシウム、アルミナ、タルク、サチンホワイト、ルチル型の酸化チタン、中空有機粒子などが挙げられる。
これらは、単独でまたは２種以上を組み合わせて用いることができる。
【００８２】
基材としては、特定記録層形成材料を構成する樹脂バインダーとして例示した樹脂などよりなるものを用いることができる。
【００８３】
以上のような構成の特定表示体においては、例えばチタンサファイア結晶レーザーなどの高出力のナノ秒あるいはフェムト秒などの超短パルスレーザー光源（以下、「二光子レーザー光源」ともいう。）を備えた装置により、特定記録層における各発色構成層に対して、各々、個別に可視光領域以上の波長を有するレーザー光（以下、「特定レーザー光」ともいう。）を集光レンズによって集光し、その集束光を照射することにより、この集束光における焦点が位置する焦点位置近傍部分のみにおいて生じる二光子吸収によって情報が記録され、その記録された情報が発色状態の変化として表示される。
【００８４】
ここに、「二光子吸収」は、２つの光子を同時に吸収することにより、照射された光の２倍のエネルギーに相当する吸収が生じるという非線形光学現象の一種であり、その発生確率が照射光の強度の２乗に比例するという特性を有するものである。この二光子吸収においては、一光子あたりのエネルギーが通常の吸収（一光子吸収）における２倍の大きさ、すなわち照射光に係る振動数が２倍の大きさとなり、波長が１／２倍の大きさとなる。  而して、特定レーザー光が集光照射された状態の特定表示体においては、当該特定レーザー光が発色構成層を構成する記録層形成材料中の発色成分が発色した状態とされる波長を有するものではないと共に、二光子吸収が集束光が照射されている領域中の集光位置近傍部分のみに局所的に生じるため、この焦点位置近傍部分において発色構成層を構成する記録層形成材料中の発色成分の発色反応が誘起される。
【００８５】
具体的に、特定表示体に情報を記録して表示するためには、当該特定表示体の特定記録層を構成する各発色構成層（具体的には、イエロー発色構成層、マゼンタ発色構成層およびシアン発色構成層）に対して、個別に集光照射を行う必要があるが、その表示方法としては、例えば下記に示すような構成を有する装置を用い、集束光の焦点位置を変化させながら集光照射を繰り返す手法を用いることができる。
【００８６】
図４は、特定表示体に対して情報を記録表示するために用いられる装置の構成の一例を示す説明図である。  
この情報記録装置は、情報を記録表示すべき特定表示体を、二光子レーザー光源１２から放射される特定レーザー光の光軸方向（図において上下方向、以下、「ｚ軸方向」ともいう。）に移動可能な支持台１６によって支持し、この支持台１６に支持されている状態の特定表示体１０に対して二光子レーザー装置１２からの特定レーザー光を、ガルバノミラーよりなるｘ軸方向スキャンミラー１４と、ガルバノミラーよりなるｙ軸方向スキャンミラー１５とを介して集光レンズ１３に入射させることにより集光照射を行う構成を有するものである。
この情報記録装置において、「ｘ軸方向スキャンミラー」および「ｙ軸方向スキャンミラー」（以下、これらをまとめて「ｘｙ軸方向スキャンミラー」ともいう。）は、各々、焦点位置を図３における左右方向（以下、「ｘ軸方向」ともいう。）または前後方向（以下、「ｙ軸方向」ともいう。）に走査するための機能を有するものである。
【００８７】
このような情報記録装置は、支持台１６に載置した特定表示体１０に対して、二光子レーザー光源１２からの特定レーザー光を集光レンズ１３によって集光し、この集束光を特定記録層を構成する各発色構成層に対して照射することによって情報を記録するものであり、支持台１６を移動させることにより、集束光の焦点のｚ軸方向の位置を調節し、ｘｙ軸方向スキャンミラーにより、各々、集束光の焦点のｘ軸方向またはｙ軸方向の位置を調節することによって、特定記録層における各発色構成層に対して所望の情報パターンを形成することができる。
【００８８】
具体的に、このような構成の情報記録装置によれば、支持台１６に載置した特定表示体１０に対して、集光レンズ１３によって集光された二光子レーザー光源１２からの放射光の集束光を特定記録層を構成する１つの発色構成層中に常に焦点が位置するよう照射する集光照射処理を、ｘ軸方向スキャンミラー１４およびｙ軸方向スキャンミラー１５によって当該発色構成層中においてｘ軸方向およびｙ軸方向に焦点位置を移動させながら繰り返し行うことにより、表示すべき情報に対応する情報パターンを形成し、次いで、支持台１６を移動させることによって集束光の焦点を、特定記録層を構成する他の発色構成層中に位置させて集光照射処理を行って情報パターンを形成することにより、特定表示体１０に、所望の情報を記録して表示することができる。
【００８９】
また、この情報記録装置によれば、支持台１６に載置した特定表示体１０に対して、集光レンズ１３によって集光された二光子レーザー光源１２からの放射光の集束光を、そのｘ軸方向およびｙ軸方向の照射位置を固定し、支持台１６によってｚ軸方向に焦点位置を移動させながら特定表示体１０の厚み方向に照射し、次いで、集束光のｘ軸方向およびｙ軸方向の照射位置を変更して固定して特定表示体１０の厚み方向に集束光を照射する集光照射処理を繰り返し行うことによって各発色構成層に対して情報パターンを形成することにより、特定表示体１０に、所望の情報を記録して表示することもできる。
【００９０】
また、特定表示体に対して情報を記録表示するために用いられる情報記録装置としては、特定表示体１０における特定記録層を構成する各発色構成層に照射する集束光の焦点を移動させる機構に代えて、支持台に載置した特定表示体１０を、ｘ軸方向、ｙ軸方向およびｚ軸方向に自在に移動させる機構を有する構成のものを用いることもできる。
【００９１】
以上のような情報記録装置においては、特定表示体が２つ以上の発色構成層により構成されており、各発色構成層が同一波長を有する紫外線の作用によって発色した状態となる発光成分を含有してなるものである場合には、各発色構成層に対する情報パターンの形成を１つの二光子レーザー光源のみによって行うことができる。
一方、特定表示体が２つ以上の発色構成層により構成されており、各発色構成層が異なる波長を有する紫外線の作用によって発色した状態となる発光成分を含有してなるものである場合には、各発色構成層を、その各々との関係において、発色を促す波長領域と、退色を促す波長領域が重複しないように留意して組み合わせ、各発色構成層に対応するレーザー光源を用いること、あるいは波長可変機能を有するレーザー光源を用いることによって各発色構成層に対する情報パターンの形成を行うことができる。
【００９２】
また、特定単色表示体においては、波長４００ｎｍ以下、好ましくは波長３００〜４００ｎｍのレーザー光（紫外線）を放射するレーザー装置あるいは液晶シャッターと紫外線ランプとを組み合わせた装置などを用いてレーザー光を、当該特定単色表示体を構成する特定記録層に対して、当該記録層における紫外線遮光層との積層面とは逆の面側から、紫外線遮光層を介すことなく照射することによって情報を記録することも可能である。
このような特定単色表示体は、先ず、特定記録層および紫外線遮光層の積層体を形成して当該特定記録層に情報を記録し、その後、特定記録層の紫外線遮光層の積層面とは逆の面側に不透明基材層を積層することによって製造することが好ましい。このような製造過程を経ることにより、特定記録層における紫外線遮光層との積層面とは逆の面側から紫外線が作用することによって情報が記録表示されている部分以外の部分が発色することに起因して表示体自体の識別性が低下することを防止することができ、しかも不透明基材層により記録されて表示された情報に係るコントラストが向上して高い視認性が得られる。
【００９３】
以上のような手法によって特定表示体に情報を記録表示する場合においては、照射するレーザー光の照射時間および照射強度を調整することにより、表示すべき情報の表示状態を制御することができる。
【００９４】
また、特定黒色表示体においては、特定記録層には、上記の二光子吸収の作用を利用する方法によって表示すべき情報に対応する情報パターンが形成されるが、黒色記録層には、波長５００ｎｍ以上、好ましくは波長５３２〜１０６４ｎｍの光を、好ましくは当該黒色記録層における特定記録層との積層面とは逆の面側から、紫外線遮断層を介すことなく照射することによって表示すべき情報に対応する情報パターンが形成される。
【００９５】
黒色記録層に対して情報パターンを形成するために用いられる装置としては、例えばレーザー媒体として発振波長１０６４ｎｍのＹＡＧレーザー用素子（微量のネオジウムが添加されたイットリウムアルミニウムガーネットの単結晶）、発振波長５３２〜１０６４ｎｍのネオジウム−イットリウム四酸化バナジウムが用いられ、レーザービームがシングルモードであり、ビーム径が２０〜１００μｍである装置が好ましい。
【００９６】
このような特定表示体は、種々の携帯型のカードとして好適に用いられるが、カード状の特定表示体（以下、「カード型特定表示体」ともいう。）は、例えば下記（１）〜（３）の手法によって製造することができる。
【００９７】
（１）作製しようとするカード型特定表示体の表面積の少なくとも２倍以上の表面積を有する、不透明基材層、特定記録層および紫外線遮光層がこの順に積層され、必要に応じて不透明基材層と特定記録層との間に黒色記録層が形成された多層シート材を成形し、この多層シート材に、当該作製しようとするカード型特定表示体に対応する大きさのカード形成領域を複数区画し、これらの複数のカード形成領域の各々に対して、特定記録層、必要に応じて黒色記録層に所望の個別情報および共通情報を、紫外線遮光層側から所望のレーザー照射処理をすることによって記録し、この個別情報および共通情報が記録されて表示された状態の多層シート材を、カード形成領域毎に裁断する裁断処理を含有する加工工程を経ることによりカード型特定表示体を製造する手法。
【００９８】
（２）作製しようとするカード型特定表示体の表面積の少なくとも２倍以上の表面積を有する不透明基材層用シート材を成形し、この不透明基材層用シート材に、当該作製しようとするカード型特定表示体に対応する大きさのカード形成領域を複数区画し、これらの複数のカード形成領域の各々に対して、例えばグラビア印刷法、オフセット印刷法またはシルク印刷法などによって共通情報を記録する。そして、この共通情報の記録された状態の不透明基材層用シート材と、作製しようとするカード型特定表示体の表面積の少なくとも２倍以上の表面積を有する、特定記録層および紫外線遮光層が積層され、必要に応じて特定記録層における紫外線遮光層が積層されている面の逆側の表面に黒色記録層が積層された多層シート材とをラミネート処理し、得られたラミネート体のカード形成領域の各々に対して、特定記録層、必要に応じて黒色記録層に所望の個別情報を、紫外線遮光層側から所望のレーザー照射処理あるいは液晶シャッターをマスクとして用いた紫外線ランプ照射処理をすることによって記録し、この個別情報および共通情報が記録されて表示された状態のラミネート体を、カード形成領域毎に裁断する裁断処理を含有する加工工程を経ることによりカード型特定表示体を製造する手法。
【００９９】
（３）作製しようとするカード型特定表示体の表面積の少なくとも２倍以上の表面積を有する不透明基材層用シート材を成形し、この不透明基材層用シート材に、当該作製しようとするカード型特定表示体に対応する大きさのカード形成領域を複数区画し、これらの複数のカード形成領域の各々に対して、例えばグラビア印刷法、オフセット印刷法またはシルク印刷法などによって共通情報を記録する。一方、作製しようとするカード型特定表示体の表面積の少なくとも２倍以上の表面積を有する、特定記録層および紫外線遮光層が積層され、必要に応じて特定記録層における紫外線遮光層が積層されている面の逆側の表面に黒色記録層が積層された多層シート材を形成し、この多層シート材にもカード形成領域を複数区画し、これらの複数のカード形成領域の各々に対して、特定記録層、必要に応じて黒色記録層に所望の個別情報を、紫外線遮光層に係る面とは逆の面側から所望のレーザー照射処理をすることによって記録する。そして、共通情報の記録された状態の不透明基材層用シート材の印刷処理面上に、個別情報の記録された状態の多層シート材を積層するようラミネート処理し、得られたラミネート体をカード形成領域毎に裁断する裁断処理を含有する加工工程を経ることによりカード型特定表示体を製造する手法。
【０１００】
この（３）の手法においては、不透明基材層としても機能する黒色記録層を有するカード型特定表示体を製造する場合には、不透明基材層用シート材に代えて黒色記録層用シート材を成形し、この黒色記録層用シート材と、特定記録層および紫外線遮光層が積層され、個別情報が記録された状態の多層シート材とをラミネート処理し、得られたラミネート体のカード形成領域の各々に対して、黒色記録層に所望の共通情報を所望のレーザー照射処理によって記録し、この個別情報および共通情報が記録されて表示された状態のラミネート体を、カード形成領域毎に裁断する裁断処理を含有する加工工程を経ることによりカード型特定表示体を製造することができる。
【０１０１】
以上の（１）〜（３）の各々手法においては、個別情報を記録する前にカード形成領域毎に裁断する裁断処理を行い、裁断によって得られたカード型特定表示体の各々に個別情報を記録することもできる。
また、ＩＣメモリー層が積層された構成のカード型特定表示体は、上記の（１）の手法においては、多層シート材としてＩＣメモリー層を有するものを成形すること、また、上記の（２）および（３）の手法においては、不透明基材層用シート材に代えて、ＩＣメモリー層と不透明基材層とを有する多層シート材を成形することによって製造することができる。
【０１０２】
ここに、特定記録層および紫外線遮光層が積層され、必要に応じて黒色記録層および／または不透明基材層が積層された多層シート材（以下、「特定多層シート材」ともいう。）は、以下のようにして作製される。
予め、イエロー発色成分、マゼンタ発色成分およびシアン発色成分の各々と、樹脂バインダーとを、例えばヘンシェルミキサーなどによって均一に混合し、この混合物を押出機およびペレタイザーを用いて造粒してペレットした、特定記録層形成材料（以下、「特定記録層用ペレット」ともいう。）を作製する。
また、紫外線吸収剤と、樹脂バインダーとを、例えばヘンシェルミキサーなどによって均一に混合し、この混合物を押出機およびペレタイザーを用いて造粒してペレットした、紫外線遮光層形成材料（以下、「紫外線遮光層用ペレット」ともいう。）を作製する。    また、必要に応じて、黒発色成分と、樹脂バインダーとを、例えばヘンシェルミキサーなどによって均一に混合し、この混合物を押出機およびペレタイザーを用いて造粒してペレットした、黒色記録層形成材料（以下、「黒色記録層用ペレット」ともいう。）を作製する。
また、必要に応じて、不透明化剤と、樹脂バインダーとを、例えばヘンシェルミキサーなどによって均一に混合し、この混合物を押出機およびペレタイザーを用いて造粒してペレットした、不透明基材層形成材料（以下、「不透明基材層用ペレット」ともいう。）を作製する。
【０１０３】
そして、マルチＴダイスを備えた溶融押出装置を用い、特定記録層用ペレットおよび紫外線遮光層用ペレット、必要に応じて、黒色記録層用ペレット、不透明基材層用ペレットを成形材料とし、これらの複数種類の成形材料を、通常、溶融押出温度１５０〜３００℃、好ましくは２００〜２８０℃の条件で基材シート材上において共押出成形することにより、所望の積層状態を有する特定多層シート材が形成される。
【０１０４】
また、特定多層シート材は、特定記録層用ペレット、紫外線遮光層用ペレット、不透明基材層用ペレット、必要に応じて黒色記録層用ペレットの各々を、適宜の溶媒に溶解し、溶媒キャスト法によりそれぞれの単層シートを作成し、これらをラミネートする手法によっても得ることができる。
また、特定多層シート材における特定記録層は、発色成分（具体的には、イエロー発色成分、マゼンタ発色成分、シアン発色成分）を、樹脂バインダーと共に有機溶剤に溶解し、溶媒キャスト法によりそれぞれの単層シートを作成し、これらをラミネートする方法によっても得ることができる。
【０１０５】
以上のような特定表示体によれば、特定記録層に対する情報の記録が当該特定記録層を構成する記録層形成材料中の発色成分を化学的に変化させることによってなされるものであるため、表示体毎に個別に所望の情報を記録して表示することができる利便性が得られると共に、特定記録層を構成する所定の厚さを有する発色構成層における厚み方向全域が発色した状態となることによって表示すべき情報に対応する情報パターンが形成されて情報が記録されるため、この情報を、例えば削り取ることなどによって削除することが困難であり、その結果、記録された情報の偽造、改竄や変質、毀損を防止することができる高いセキュリティー性が得られる。
また、特定記録層を特定の多層構造を有するものとすることにより、二光子吸収の作用を利用し、特定記録層を構成する発色構成層の各々に対して所望の情報パターンを確実に形成することによって情報をカラー表示することができるため、記録することのできる情報量が大きくなることから、優れた視認性、ひいては一層優れたセキュリティー性が得られる。
更に、特定記録層を特定の多層構造を有するものとすると共に、黒色記録層が積層されてなる構成とすることにより、特定記録層に対しては二光子吸収の作用を利用し、また、黒色記録層に対してはエネルギー吸収体のレーザー光の吸収の作用を利用して、特定記録層を構成する発色構成層の各々および黒色記録層に対して所望の情報パターンを確実に形成することによって情報を、所謂減法混色方式によってフルカラー表示することができるため、記録することのできる情報量が一層大きくなることから、一層優れた視認性、ひいては極めて優れたセキュリティー性が得られる。
【０１０６】
また、本発明によれば、カード型特定表示体を製造する過程において、特定多層シート材に対して個別情報を記録した後にカード形成領域毎に裁断する裁断処理を行うことができるため、個別情報の記録がシート材をカード形成領域毎に裁断した後に行われる従来のカード状の表示体を製造する方法に比して、カード状の表示体の製造に係る製造時間の短縮化および作業量の低減化を図ることが可能である。
【０１０７】
以上において、本発明を具体的な例に基づいて説明したが、本発明はこれに限定されるものではなく、種々の変更を加えることができる。
【実施例】
【０１０８】
＜ジアリールエテン誘導体の合成例１：（シアン発色成分の合成）＞
（１）３，５−ジブロモ−２−メトキシチオフェンの合成：
２−メトキシチオフェン１６ｇ（１４５ｍｍｏｌ）の四塩化炭素溶液（４０ｍＬ）に、氷水浴下においてＮ−ブロモスクシンイミド５１ｇ（２９０  ｍｍｏｌ）の四塩化炭素溶液（２５０ｍＬ）を徐々に加え、水浴を外して終夜撹拌した後、氷水浴で冷却し、吸引ろ過により固形物をろ過した。ろ液をクロロホルムで抽出した後、炭酸水素ナトリウム水溶液、水で洗浄し、硫酸マグネシウムによって乾燥処理し、この硫酸マグネシウムをろ過によって取り除くことによって濃縮した。その後、シリカゲルカラムを用いてヘキサンで展開分離し、無色の液体を得、蒸留温度９０℃、圧力８ｍｍＨｇの条件で減圧蒸留して精製することにより、収率６２．３％で反応生成物２４．６ｇを得た。
得られた反応生成物は、ＮＭＲ分析および質量分析の結果から、３，５−ジブロモ−２−メトキシチオフェンであると同定された。
【０１０９】
1Ｈ−ＮＭＲ分析の結果および質量分析の結果を下記に示す。
○1 Ｈ  ＮＭＲ（２００ＭＨｚ，ＣＤＣｌ3 ，ＴＭＳ  ）：δ３．９３（ｓ，３Ｈ），  ６．７５（ｓ，  １Ｈ  ）
○ＭＳ  ｍ／ｚ＝２７０，２７２，２７４（Ｍ+ ）
【０１１０】
（２）３−ブロモ−２−メトキシ−５−フェニルチオフェンの合成：
アルゴン雰囲気下において、３，５−ジブロモ−２−メトキシチオフェン２４ｇ（９０ｍｍｏｌ）の無水テトラヒドロフラン溶液（２５０ｍＬ）に、−６０℃以下の温度で濃度１５％のｎ−ブチルリチウムヘキサン溶液５６ｍｌ（９５ｍｍｏｌ）をゆっくり滴下し、１時間撹拌した後、更に、−６０℃以下の温度でホウ酸トリ−ｎ−ブチル３２ｍｌ（１２ｍｍｏｌ）をゆっくり滴下して２時間撹拌した。そして、反応系を室温に戻し、濃度２０質量％の炭酸ナトリウム水溶液９０ｍｌ、ヨードベンゼン６．４ｇ（９０ｍｍｏｌ）、およびテトラキス（トリスフェニルホスフィン）パラジウム４．４ｇ（０．３６ｍｍｏｌ）を加え、７０℃で５時間還流した。その後、エーテルで抽出した後、塩水で洗浄し、硫酸マグネシウムで乾燥処理し、この硫酸マグネシウムをろ過によって取り除いて濃縮し、更に、シリカゲルカラムを用いてヘキサンで展開分離することにより、収率５９．１％で無色の固体４．９０ｇを得た。
得られた無色の固体は、ＮＭＲ分析および質量分析分析の結果から、３−ブロモ−２−メトキシ−５−フェニルチオフェンであると同定された。
【０１１１】
1Ｈ−ＮＭＲ分析の結果、質量分析の結果の結果を下記に示す。
○ 1Ｈ  ＮＭＲ（４００ＭＨｚ，ＣＤＣｌ3 ，ＴＭＳ）：δ４．００（ｓ，３Ｈ），６．９８（ｓ，１Ｈ），７．２−７．５（ｍ，５Ｈ），
○ＭＳｍ／ｚ＝２６８，２７０（Ｍ+ ）
○Ａｎａｌ．Ｃａｌｃｄ  ｆｏｒ  Ｃ11Ｈ9 ＢｒＯＳ：Ｃ，４９．０９；Ｈ，３．３７．○Ｆｏｕｎｄ：Ｃ，４９．２０；Ｈ，  ３．３８．  
【０１１２】
（３）１，２−ビス（２−メトキシ−５−フェニルチオフェン−３−イル）ペルフルオロシクロペンテンの合成：
アルゴン雰囲気下において、３−ブロモ−２−メトキシ−５−フェニルチオフェン１４ｇ（５２ｍｍｏｌ）の無水テトラヒドロフラン溶液（１４０ｍＬ）に、−６０℃以下の温度で濃度１５％のｎ−ブチルリチウムヘキサン溶液３６ｍＬ（５７ｍｍｏｌ）をゆっくり滴下し、１時間攪拌した後、更に、ペルフルオロシクロペンテン３．５ｍＬ（２６ｍｍｏｌ）の無水テトラヒドロフラン溶液１０ｍＬを徐々に滴下して２時間攪拌した後、メタノールを加えてクエンチした。その後、１Ｎ塩酸で洗浄してエーテルで抽出し、有機層を水で洗浄し、硫酸マグネシウムで乾燥処理した、この硫酸マグネシウムをろ過によって取り除いて濃縮し、更に、シリカゲルカラムを用いてヘキサンとクロロホルムとの混合溶媒（質量比；ヘキサン：クロロホルム＝９：１）で展開分離することにより、収率５０％で目的生成物を単離した。
得られた反応生成物は、ＮＭＲ分析および質量分析の分析の結果から、１，２−ビス（２−メトキシ−５−フェニルチオフェン−３−イル）ペルフルオロシクロペンテン（以下、「ジアリールエテン誘導体（１）」ともいう。）であると同定された。
【０１１３】
1Ｈ−ＮＭＲ分析の結果、質量分析の結果を下記に示す。
○ 1Ｈ  ＮＭＲ（４００ＭＨｚ，ＣＤＣｌ3 ，ＴＭＳ）：δ３．７１（ｓ，３Ｈ  ），７．１５（ｓ  ，１Ｈ），７．２−７．５（ｍ  ，５Ｈ）
○ＭＳ  ｍ／ｚ＝５５２（Ｍ+ ）
○Ａｎａｌ．Ｃａｌｃｄ  ｆｏｒ  Ｃ27Ｈ18Ｆ6 Ｏ2 Ｓ2 ：Ｃ，５８．６９；Ｈ，３．２８．
○Ｆｏｕｎｄ：Ｃ，５８．８７；Ｈ，３．２９．
【０１１４】
得られたジアリールエテン誘導体（１）をヘキサンに溶解することによって得られた無色の溶液に対して紫外線を照射したところ、シアン色に呈色することが確認された。
また、得られたジアリールエテン誘導体（１）の紫外線照射前後における吸収スペクトルを測定した。結果を図５に示す。
図５において、紫外線照射前の吸収スペクトル図を曲線（Ａ）で示し、紫外線照射後の吸収スペクトル図を曲線（Ｂ）で示す。
【０１１５】
＜ジアリールエテン誘導体の合成例２：（マゼンタ発色成分の合成）＞
（１）Ｎ−ベンゾイルグリシンメチルエステルの合成：
グリシンメチルエステル塩酸塩１５ｇ（０．１１９ｍｏｌ）のクロロホルム溶液２００ｍＬに、トリエチルアミン（３００ｍＬ）を加えた後、氷浴で冷やしながらベンゾイルクロリド１６．７ｇ（０．１１９ｍｏｌ）を徐々に滴下し、その後、室温にて２時間攪拌した。反応液をクロロホルムで抽出し、５％酢酸水溶液と水とで洗浄した後、有機層を硫酸マグネシウムで乾燥処理し、この硫酸マグネシウムをろ過によって取り除いて濃縮し、更にシリカゲルカラムを用いて酢酸エチルで展開分離することにより、収率８０．４％で反応生成物１８．５ｇを得た。
得られた反応生成物は、ＮＭＲ分析および質量分析の結果から、Ｎ−ベンゾイルグリシンメチルエステルであると同定された。
【０１１６】
1Ｈ−ＮＭＲ分析の結果および質量分析の結果を下記に示す。
○ 1Ｈ  ＮＭＲ（４００ＭＨｚ，ＣＤＣｌ3 ，ＴＭＳ）：δ３．８１（ｓ，３Ｈ），４．２６（ｄ，２Ｈ，Ｊ＝５．２Ｈｚ），６．６７（ｂｒｏａｄ，１Ｈ），７．４３−７．５５（ｍ，３Ｈ），７．８０−７．８４（ｍ，２Ｈ）
○ＭＳ  ｍ／ｚ＝１９３（Ｍ+ ）
【０１１７】
（２）５−メトキシ−２−フェニルチアゾールの合成：
窒素雰囲気下において、Ｎ−ベンゾイルグリシンメチルエステル１．０ｇ（５．２ｍｍｏｌ）と、五硫化二リン１．４  ｇ（６．４ｍｍｏｌ）の無水クロロホルム溶液１５ｍＬとを８０℃で２４時間還流し、水を加えることによって反応を終了させた。生成した沈殿物を強アルカリ水溶液で溶解させた後にジクロロメタンで抽出し、有機層を硫酸マグネシウムで乾燥処理し、この硫酸マグネシウムをろ過によって取り除いた後、溶媒を留去した。そして、シリカゲルカラムを用いて酢酸エチルとヘキサンとの混合溶媒（質量比；酢酸エチル：ヘキサン＝５：５）で展開分離することにより、収率５７％で反応生成物５５６ｍｇを得た。
得られた反応生成物は、ＮＭＲ分析および質量分析の結果から、５−メトキシ−２−フェニルチアゾールであると同定された。
【０１１８】
1Ｈ−ＮＭＲ分析の結果、質量分析の結果を下記に示す。
○ 1Ｈ  ＮＭＲ（２００ＭＨｚ，ＣＤＣｌ3 ）：δ７．８４−７．８０（ｍ，２Ｈ，Ｐｈ），７．６０−７．４０（ｍ，３Ｈ，Ｐｈ），６．６５（ｂｒ  ｓ，１Ｈ，ＮＨ），４．２７  （ｄ，Ｊ  ＝  ４．８Ｈｚ，２Ｈ，ＣＨ2 ），３．８２（ｓ，３Ｈ，ＯＭｅ）
○ＭＳ（ＥＩ+ ）ｍ／ｚ１９１（Ｍ+ ）
○Ａｎａｌ．Ｃａｌｃｄ  ｆｏｒ  Ｃ10Ｈ9 ＮＯＳ：Ｃ，６２．８０；Ｈ，４．７４；Ｎ，７．３２．
○Ｆｏｕｎｄ：Ｃ，６２．６４；Ｈ，４．７８；Ｎ，７．３４．
【０１１９】
（３）４−ブロモ−５−メトキシ−２−フェニルチアゾールの合成：
５−メトキシ−２−フェニルチアゾール４００ｍｇ（２．１ｍｍｏｌ）の無水クロロホルム溶液１０ｍＬに、０℃でＮ−ブロモスクシンイミド４５０ｍｇ（２．５１ｍｍｏｌ）を加えて１時間撹拌した後、更に室温下で３時間撹拌し、水を加えることによって反応を終了させた。酢酸エチル抽出を行い、有機層を硫酸マグネシウムで乾燥処理し、この硫酸マグネシウムをろ過によって取り除いた後、溶媒を留去した。そして、シリカゲルカラムを用いて酢酸エチルとヘキサンとの混合溶媒（質量比；酢酸エチル：ヘキサン＝１：３）で展開分離することにより、収率９７％で反応生成物５６６ｍｇを得た。
得られた反応生成物は、ＮＭＲ分析および質量分析の結果から、４−ブロモ−５−メトキシ−２−  フェニルチアゾールであると同定された。
【０１２０】
1Ｈ−ＮＭＲ分析の結果、質量分析の結果を下記に示す。
○ 1Ｈ  ＮＭＲ（２００ＭＨｚ，ＣＤＣｌ3 ）：δ７．８５−７．７８（ｍ，２Ｈ），７．４５−７．３６（ｍ，３Ｈ），４．０３（ｓ，３Ｈ）
○ＭＳ（ＥＩ+ ）ｍ／ｚ２７１（Ｍ+ ）
○Ａｎａｌ．Ｃａｌｃｄ  ｆｏｒ  Ｃ10Ｈ8 ＢｒＮＯＳ：Ｃ，４４．４６；Ｈ，２．９８；Ｎ，５．１８．
○Ｆｏｕｎｄ：Ｃ，４４．５６；Ｈ，２．９９；Ｎ，５．１９．
【０１２１】
（４）１−（５−メトキシ−２−フェニルチアゾール−４−イル）ペルフルオロシクロペンテンの合成：
アルゴン雰囲気下において、４−ブロモ−５−メトキシ−２−フェニルチアゾール５００ｍｇ（１．８５ｍｍｏｌ）の無水テトラヒドロフラン溶液５ｍＬを−８０℃に冷却し、１．６Ｍのｎ−ブチルリチウムヘキサン溶液１．２２ｍＬ（１．９４ｍｍｏｌ）を滴下して１５分間撹拌した。その後、ペルフルオロシクロペンテン０．４０ｍＬ（２．０ｍｍｏｌ）の無水テトラヒドロフラン溶液２ｍＬをゆっくりと滴下して２．５時間撹拌し、水を加えることによって反応を終了させた。エーテル抽出を行い、有機層を硫酸マグネシウムで乾燥処理し、この硫酸マグネシウムをろ過によって取り除いた後、溶媒を留去した。そして、シリカゲルカラムを用いて酢酸エチルとヘキサンとの混合溶媒（質量比；酢酸エチル：ヘキサン＝１：３）で展開分離することにより、収率７２％で反応生成物５１０ｍｇを得た。
得られた反応生成物は、ＮＭＲ分析および質量分析の結果から、１−（５−メトキシ−２−フェニルチアゾール−４−イル）ペルフルオロシクロペンテンであると同定された。
【０１２２】
1Ｈ−ＮＭＲ分析の結果、質量分析の結果の結果を下記に示す。
○ 1Ｈ  ＮＭＲ（２００ＭＨｚ，ＣＤＣｌ3 ）：δ７．８８−７．８２（ｍ，２Ｈ），７．４８−７．４０（ｍ，３Ｈ），４．１３（ｓ，３Ｈ）
○ＭＳ（ＥＩ+ ）ｍ／ｚ３８３（Ｍ+ ）
○Ａｎａｌ．Ｃａｌｃｄ  ｆｏｒ  Ｃ15Ｈ8 Ｆ7 ＮＯＳ：Ｃ，４７．００；Ｈ，２．１０；Ｎ，３．６５．
○Ｆｏｕｎｄ：Ｃ，４７．２５；Ｈ，２．０８；Ｎ，３．６６．
【０１２３】
（５）１，２−ビス（５−メトキシ−２−フェニルチアゾール−４−イル）ペルフルオロシクロペンテンの合成：
アルゴン雰囲気下において、４−ブロモ−５−メトキシ−２−フェニルチアゾール５４０ｍｇ（２．００ｍｍｏｌ）の無水テトラヒドロフラン溶液８ｍＬを−８０℃に冷却し、１．６Ｍのｎ−ブチルリチウムヘキサン溶液１．３０ｍＬ（２．１０ｍｍｏｌ）を滴下して１５分間撹拌した。その後、１−（５−メトキシ−２−フェニルチアゾール−４−イル）ペルフルオロシクロペンテン５１０ｍｇ（１．３３ｍｍｏｌ）の無水テトラヒドロフラン溶液２ｍＬをゆっくりと滴下して２．５時間撹拌し、水を加えることによって反応を終了させた。エーテル抽出を行い、有機層を硫酸マグネシウムで乾燥処理し、この硫酸マグネシウムをろ過によって取り除いた後、溶媒を留去した。そして、シリカゲルカラムを用いて酢酸エチルとヘキサンとの混合溶媒（質量比；酢酸エチル：ヘキサン＝３：７）で展開分離することにより、収率６８％で反応生成物５４０ｍｇを得た。
得られた反応生成物は、ＮＭＲ分析および質量分析の結果から、１，２−ビス（５−メトキシ−２−フェニルチアゾール−４−イル）ペルフルオロシクロペンテン（以下、「ジアリールエテン誘導体（２）」ともいう。）であると同定された。
【０１２４】
1Ｈ−ＮＭＲ分析の結果、質量分析の結果を下記に示す。
○ 1Ｈ  ＮＭＲ（２００ＭＨｚ，ＣＤＣｌ3 ）：δ７．８４−７．７４（ｍ，２Ｈ），７．４４−７．３５（ｍ，３Ｈ），３．８４（ｓ，３Ｈ）
○ＭＳ（ＥＩ+ ）ｍ／ｚ５５４（Ｍ+ ）  
○Ａｎａｌ．Ｃａｌｃｄ  ｆｏｒ  Ｃ25Ｈ16Ｆ6 Ｎ2 Ｏ2 Ｓ2 ：Ｃ，５４．１５；Ｈ，２．９１；Ｎ，５．０５．
○Ｆｏｕｎｄ：Ｃ，５４．２５；Ｈ，２．９７；Ｎ，５．１０．
【０１２５】
得られたジアリールエテン誘導体（２）をヘキサンに溶解することによって得られた無色の溶液に対して紫外線を照射したところ、マゼンタ色に呈色することが確認された。
また、得られたジアリールエテン誘導体（２）の紫外線照射前後における吸収スペクトルを測定した。結果を図６に示す。
図６において、紫外線照射前の吸収スペクトル図を曲線（Ａ）で示し、紫外線照射後の吸収スペクトル図を曲線（Ｂ）で示す。
【０１２６】
＜ジアリールエテン誘導体の合成例３：（イエロー発色成分の合成）＞
（１）５−メトキシ−２−フェニルオキサゾールの合成：
Ｎ−ベンゾイルグリシンメチルエステル１８ｇ（９３．１  ｍｍｏｌ）の無水クロロホルム溶液（２００ｍＬ）に、酸化リン（Ｐ2 Ｏ5 ）７０ｇを加え４８時間加熱還流した後、得られた反応混合物を濃度１０％の水酸化ナトリウム水溶液２００ｍＬに氷浴で冷やしながら加え、クロロホルムで抽出し、有機層を硫酸マグネシウムによって乾燥処理し、この硫酸マグネシウムをろ過によって取り除くことによって濃縮した。その後、シリカゲルカラムを用いてクロロホルムで展開分離することにより、収率８９％で反応生成物１４．５ｇを得た。
得られた反応生成物は、ＮＭＲ分析および質量分析の結果から、５−メトキシ−２−フェニルオキサゾールであると同定された。
【０１２７】
1Ｈ−ＮＭＲ分析の結果、質量分析の結果を下記に示す。
○1 Ｈ  ＮＭＲ（４００ＭＨｚ，ＣＤＣｌ3 ，ＴＭＳ  ）：δ３．９５（ｓ，３Ｈ），６．２１（ｓ，１Ｈ，），７．３８−７．４３（ｍ，３Ｈ），７．９０−７．９３（ｍ，２Ｈ）
○ＭＳ  ｍ／ｚ＝１７５（Ｍ+ ）  
【０１２８】
（２）４−ブロモ−５−メトキシ−２フェニルオキサゾールの合成：
５−メトキシ−２−フェニルオキサゾール１４ｇ（７９．９ｍｍｏｌ）のアセトニトリル溶液３００ｍＬに、Ｎ−ブロモスクシンイミド１４．２ｇ（７９．９ｍｍｏｌ）を加えて室温で３０分間攪拌した後、得られた反応溶液にハイポ水を加え、エーテルで抽出し、有機層を食塩水で洗浄し、硫酸マグネシウムによって乾燥処理し、この硫酸マグネシウムをろ過によって取り除くことによって濃縮した。その後、シリカゲルカラムを用いてヘキサンと酢酸エチルとの混合溶媒（質量比；ヘキサン：酢酸エチル＝９：１）で展開分離することにより、収率３４％で反応生成物６．８７ｇを得た。
得られた反応生成物は、ＮＭＲ分析および質量分析の結果から、４−ブロモ−５−メトキシ−２−フェニルオキサゾールであると同定された。
【０１２９】
1Ｈ−ＮＭＲ分析の結果、質量分析の結果を下記に示す。
○1 Ｈ  ＮＭＲ（４００ＭＨｚ，ＣＤＣｌ3 ，ＴＭＳ  ）：δ４．１１（ｓ，３Ｈ），７．４２−７．４５（ｍ，３Ｈ），７．９０−９．９３（ｍ，２Ｈ）
○ＭＳ  ｍ／ｚ＝２５３，２５５（Ｍ+ ）
【０１３０】
（３）１，２−ビス（５−メトキシ−２−フェニルオキサゾール−４−イル）ペルフルオロシクロペンテンの合成：
アルゴン雰囲気下において、４−ブロモ−５−メトキシ−２−フェニルオキサゾール４ｇ（１５．７ｍｍｏｌ）の無水テトラヒドロフラン溶液４０ｍＬを−７８℃に冷却した後、濃度１５％のｎ−ブチルリチウムヘキサン溶液１０ｍＬ（１６．５ｍｍｏｌ）を徐々に滴下し、３０分間攪拌した。その後、オクタフルオロシクロペンテン１．０ｍＬ（７．８５ｍｍｏｌ）の無水テトラヒドロフラン溶液５ｍＬをゆっくり滴下して１時間攪拌し、水を加えることによって反応を停止させた。エーテル抽出行い、有機層を飽和食塩水で洗浄し、硫酸マグネシウムによって乾燥処理し、この硫酸マグネシウムをろ過によって取り除くことによって濃縮した。そして、シリカゲルカラムを用いてクロロホルムとヘキサンとの混合溶媒（質量比；クロロホルム：ヘキサン＝１：１）で展開分離することにより、収率１２％で反応生成物５００ｍｇを得た。
得られた生成物は、ＮＭＲ分析および質量分析の結果から、１，２−ビス（５−メトキシ−２−フェニルオキサゾール−４−イル）ペルフルオロシクロペンテン（以下、「ジアリールエテン誘導体（３）」ともいう。）であると同定された。
【０１３１】
1Ｈ−ＮＭＲ分析の結果および質量分析の結果を下記に示す。
○1 Ｈ  ＮＭＲ（４００ＭＨｚ，ＣＤＣｌ3 ，ＴＭＳ  ）：δ４．０３（ｓ，３Ｈ），７．４１−７．４３（ｍ，３Ｈ），７．９０−７．９３（ｍ，２Ｈ）
○ＭＳ  ｍ／ｚ＝５２２（Ｍ+ ）
【０１３２】
得られたジアリールエテン誘導体（３）をヘキサンに溶解することによって得られた無色の溶液に対して紫外線を照射したところ、イエロー色に呈色することが確認された。
また、得られたジアリールエテン誘導体（３）の紫外線照射前後における吸収スペクトルを測定した。結果を図７に示す。
図７において、紫外線照射前の吸収スペクトル図を曲線（Ａ）で示し、紫外線照射後の吸収スペクトル図を曲線（Ｂ）で示す。
【０１３３】
＜樹脂バインダーの調製例＞
容積１００ｍｌのガラス製耐圧ビンに、窒素雰囲気下で水分量１０ｐｐｍのトルエン４５ｇ（４８９ｍｍｏｌ）、５−ブチルビシクロ［２．２．１］ヘプタ−２−エン４０ｍｍｏｌ、ビシクロ［２．２．１］ヘプタ−２−エン５０ｍｍｏｌを仕込み、当該耐圧ビンの仕込み口を王冠付きゴムキャップで封止し、更に、ゴムキャップを通じて、分子量調節剤として、ガス状のエチレンを３０ｍｌ（０．１ＭＰａ）を仕込んだ。この耐圧ビンを５５℃に加温して、酢酸パラジウムをＰｄ原子換算で２×１０-4ｍｇ、トリシクロヘキシルホスフィン２×１０-4ｍｍｏｌ、およびトリフェニルカルベニウムテトラキスペンタフルオロフェニルボレート（〔Ｐｈ3 Ｃ・Ｂ（Ｃ6 Ｆ6 ）4 〕）２．４×１０-4ｍｍｏｌをこの順に添加して重合反応を開始させた。
重合反応は、温度５５℃、反応時間５時間の条件で行い、重合反応開始後１．５時間および３．５時間に、各々、ビシクロ［２．２．１］ヘプタ−２−エン５ｍｍｏｌを添加し、その後、トリエチルアミン４×１０-4ｍｍｏｌを添加して、重合反応を停止させた。  得られた重合体溶液中における残留単量体のガスクロマトグラフィー分析から転化率は９９．８％であり、共重合体中の５−ブチルビシクロ［２．２．１］ヘプタ−２−エン由来の構造単位は３９．５ｍｏｌ％であることが確認された。
そして、重合体溶液を２リットルのイソプロパノール中に注ぎ、共重合体を凝固し、得られた凝固体を、９０℃の条件で減圧下において１７時間かけて乾燥処理することにより、ポリスチレン換算の数平均分子量（Ｍｎ）が５６，０００、同重量平均分子量（Ｍｗ）が１６８，０００である、５−ブチルビシクロ［２．２．１］ヘプタ−２−エンとビシクロ［２．２．１］ヘプタ−２−エンとの共重合体（以下、「透明樹脂（１）」ともいう。）を得た。
【０１３４】
＜シアン発色構成層用シート材の調製例＞
イエロールームにおいて、透明樹脂（１）１００重量部と、ジアリールエテン誘導体（１）２重量部とをトルエンに溶解して混合し、得られた塗液を用いて溶媒キャスト法によって形成した塗膜をホットプレートによって１５０℃で１８０分間乾燥処理することにより、厚さ６０μｍのシート材（以下、「シアン発色構成層用シート材（１）」ともいう。）を得た。
【０１３５】
＜マゼンタ発色構成層用シート材の調製例＞
シアン発色構成層用シート材の調製例において、ジアリールエテン誘導体（１）に代えてジアリールエテン誘導体（２）を用いたこと以外はシアン発色構成層用シート材の調製例と同様にして厚さ６０μｍのシート材（以下、「マゼンタ発色構成層用シート材（１）」ともいう。）を得た。
【０１３６】
＜黒色発色層用シート材の調製例＞
ポリカーボネート樹脂「タフロンＡ２６００」（出光石油化学工業（株）製）１００質量部、炭酸カルシウム「ルミナールＤＳＮ−３０」（根元特殊化学（株）製）１００質量部、酸化チタン「ＣＲ６０−２」（石原産業製）０．１質量部、カーボンブラック「＃４５」（三菱化学（株）製）０．０１質量部、分散剤「ＥＢ−Ｆ」（日本油脂（株））１質量部をミキサーにて混合し、この混合物をペレタイザーを用いてペレット化し、得られたペレットを成形材料として押し出し機により、厚さ６０μｍのシート材（以下、「黒色発色層用シート材（１）」ともいう。）を得た。
【０１３７】
＜表示体の作製例１：（特定単色表示体の作製）＞
イエロールームにて、シクロオレフィン系樹脂「ＡＲＴＯＮ  Ｄ５０００」（ＪＳＲ株式会社製）に、紫外線吸収剤「Ａ−３１」（旭電化株式会社製）２．５質量部が添加された可視光透過性を有する紫外線遮光層用シート材（以下、「紫外線遮光シート材」ともいう。）を用意し、この紫外線遮光シート材上にシアン発色構成層用シート材（１）を貼り合わせ、ロールを用いて積層界面に生じた気泡を押し出すことにより、紫外線遮光シート材よりなる紫外線遮光層と、シアン発色構成層よりなる特定記録層とが積層されてなる構成の積層体を得た。
【０１３８】
得られた積層体に対して、イエロールームにおいて、光造型装置「ＳＣＲ８０００」（レーザー波長３５５ｎｍ、レーザーパワー８００ｍｗ、株式会社ティーメック製）を用い、記録層における紫外線遮光層との積層面とは逆の面側から、スポットサイズ０．１５ｍｍ、スキャンスピード１ｍ／秒の条件にて紫外線を照射し、当該積層体を目視して確認したところ、紫外線を照射したパターン部分がシアン色に発色していた。
そして、シアン色に発色したパターン部分を有する積層体の特定記録層上に、紫外線遮光性を有する不透明基材シート材「ＤＴ−Ｊ２７１Ｇ」（東洋インキ株式会社製）（以下、「不透明基材層用シート材）」ともいう。）を貼り合わせ、ロールを用いて積層界面に生じた気泡を押し出すことにより、不透明基材層と、シアン発色構成層よりなる特定記録層と、紫外線遮光層とが積層されてなる構成の表示体（以下、「表示体（１）」ともいう。）を作製した。
【０１３９】
作製した表示体（１）を室内の蛍光灯下における当該蛍光灯から約２ｍ離間した位置に２週間放置した後、目視にて外観を確認したところ、シアン色の発色パターン部分に退色は認められず、またシアン色の発色パターン部分以外の部分に発色は見られなかった。
【０１４０】
＜表示体の作製例２：（特定単色表示体の作製）＞
表示体の作製例１において、シアン発色構成層用シート材（１）に代えてマゼンタ発色構成層用シート材（１）を用いたこと以外は表示体の作製例１と同様にして、紫外線遮光シート材よりなる紫外線遮光層と、マゼンタ発色構成層よりなる特定記録層とが積層されてなる構成の積層体を得、得られた積層体に対して、イエロールームにおいて、光造型装置「ＳＣＲ８０００」（レーザー波長３５５ｎｍ、レーザーパワー８００ｍｗ、株式会社ティーメック製）を用い、特定記録層における紫外線遮光層との積層面とは逆の面側から、スポットサイズ０．１５ｍｍ、スキャンスピード１ｍ／秒の条件にて紫外線を照射し、当該積層体を目視して確認したところ、紫外線を照射したパターン部分がマゼンタ色に発色していた。
そして、マゼンタ色に発色したパターン部分を有する積層体の特定記録層上に、不透明基材層用シート材を貼り合わせ、ロールを用いて積層界面に生じた気泡を押し出すことにより、不透明基材層と、マゼンタ発色構成層よりなる特定記録層と、紫外線遮光層とが積層されてなる構成の表示体（以下、「表示体（２）」ともいう。）を作製した。
【０１４１】
作製した表示体（２）を室内の蛍光灯下における当該蛍光灯から約２ｍ離間した位置に２週間放置した後、目視にて外観を確認したところ、マゼンタ色の発色パターン部分に退色は認められず、またマゼンタ色の発色パターン部分以外の部分に発色は見られなかった。
【０１４２】
＜表示体の作製例３：（特定黒色表示体の作製）＞
イエロールームにて、紫外線遮光シート材を用意し、この紫外線遮光シート材上にシアン発色構成層用シート材（１）を貼り合わせ、更に、当該シアン発色構成層用シート材（１）上にマゼンタ発色構成層用シート材（１）を貼り合わせ、更に、マゼンタ発色構成層用シート材（１）上に黒色発色層用シート材（１）を貼り合わせ、ロールを用いて積層界面に生じた気泡を押し出すことにより、紫外線遮光シート材よりなる紫外線遮光層と、シアン発色構成層およびマゼンタ発色構成層よりなる特定記録層と、紫外線遮光層としての機能および不透明基材層としての機能をも有する黒色発色層よりなる黒色記録層とが積層されてなる構成の積層体（以下、「表示体（３）」ともいう。）を作製した。
【０１４３】
得られた表示体（３）に対して、図４の構成を有し、二光子レーザー光源としてフェムト秒レーザー「Ｍａｉ  Ｔａｉ」（発振波長７１０〜９９０ｎｍの可変波長、出力１．５ｗ、スペクトラフィジックス株式会社製）を備えた装置を用い、先ず、紫外線遮光層側から特定記録層におけるマゼンタ発色構成層に対して波長７６３ｎｍのレーザー光を照射し、当該マゼンタ発色構成層を目視して確認したところ、レーザー光を照射したパターン部分がマゼンタ色に発色しており、また、シアン発色構成層を目視して確認したところ、発色していなかった。次いで、特定記録層におけるシアン発色構成層に対して波長８１０ｎｍのレーザー光を照射し、当該シアン発色構成層を目視して確認したところ、レーザー光を照射したパターン部分がシアン色に発色しており、また、マゼンタ発色構成層を目視して確認したところ、新たに発色した部分はなかった。
更に、表示体（３）に対して、ＹＡＧレーザー（発振波長１０６５ｎｍ、日本電気社製）を用い、黒色発色層側（紫外線遮光層とは逆の面側）から、レーザー光を照射し、当該表示体（３）を目視して確認したところ、レーザー光を照射したパターン部分が黒色に発色しており、また、シアン発色構成層およびマゼンタ発色構成層を目視して確認したところ、新たに発色した部分はなかった。
【０１４４】
作製した表示体（３）を室内の蛍光灯下における当該蛍光灯から約２ｍ離間した位置に２週間放置した後、目視にて外観を確認したところ、シアン色、マゼンタ色および黒色の発色パターン部分に退色は認められず、またシアン色、マゼンタ色および黒色の発色パターン部分以外の部分に発色は見られなかった。
【図面の簡単な説明】
【０１４５】
【図１】本発明の表示体の構成の一例を示す説明図である。
【図２】本発明の表示体の構成の他の例を示す説明図である。
【図３】本発明の表示体の構成の更に他の例を示す説明図である。
【図４】本発明の表示体に対して情報を記録して表示するために用いられる装置の構成の一例を示す説明図である。
【図５】ジアリールエテン誘導体の合成例１に係るジアリールエテン誘導体（１）の吸収スペクトル図である。
【図６】ジアリールエテン誘導体の合成例２に係るジアリールエテン誘導体（２）の吸収スペクトル図である。
【図７】ジアリールエテン誘導体の合成例３に係るジアリールエテン誘導体（３）の吸収スペクトル図である。
【符号の説明】
【０１４６】
１    特定記録層
１Ａ、１Ｂ、１Ｃ    発色構成層
２    紫外線遮光層
３    黒色記録層
９    不透明基材層
１０      特定表示体
１２      二光子レーザー光源
１３      集光レンズ
１４      ｘ軸方向スキャンミラー
１５      ｙ軸方向スキャンミラー
１６      支持台
【図１】
0004418819.tif 000014
【図２】
0004418819.tif 000015
【図３】
0004418819.tif 000016
【図４】
0004418819.tif 000017
【図５】
0004418819.tif 000018
【図６】
0004418819.tif 000019
【図７】
0004418819.tif 000020